"光学物品であって、光学要素と、前記光学要素上に配設された、1.3以下の有効屈折率を有する低屈折率層であって、該低屈折率層は、結合剤と、該結合剤中に分散された複数の金属酸化物粒子と、複数の相互に接続された空隙とを含み、前記低屈折率層は少なくとも30のヘーズ値を有する、低屈折率層と、を含む、光学物品。前記ヘーズ値が少なくとも50である、請求項1に記載の光学物品。前記ヘーズ値が少なくとも90である、請求項1に記載の光学物品。前記光学要素が偏光板である、請求項1~3に記載の光学物品。前記光学要素が可視光透過性基材である、請求項1~3に記載の光学物品。前記複数の金属酸化物粒子がヒュームドシリカを含む、請求項1~5に記載の光学物品。前記低屈折率層が1~20マイクロメートルの範囲の厚さを有する、請求項1~6に記載の光学物品。前記低屈折率層は、前記複数の金属酸化物粒子がシリカを含む場合には、1.23以下の有効屈折率を、並びに複数の金属酸化物粒子がアルミナ酸化物を含む場合には1.33以下の有効屈折率を有する、請求項1~7に記載の光学物品。前記結合剤と前記複数の金属酸化物粒子の重量比が1:2~1:10である、請求項1~8に記載の光学物品。前記低屈折率層が20未満の透明性を有する、請求項1~9に記載の光学物品。前記光学要素が、偏光フィルム、拡散型フィルム、部分反射型フィルム、位相差フィルム、ライトガイド又は液晶ディスプレイパネルである、請求項1~10に記載の光学物品。光学物品であって、1.3以下の有効屈折率を有する低ヘーズ光学低屈折率層であって、前記低ヘーズ低屈折率層は、結合剤と、該結合剤中に分散された複数の金属酸化物粒子と、複数の相互に接続された空隙とを含み、前記低ヘーズ低屈折率層は30未満のヘーズ値を有する、低ヘーズ光学低屈折率層と、前記低ヘーズ光学低屈折率層上の、1.3以下の有効屈折率を有する高ヘーズ低屈折率層であって、該高ヘーズ低屈折率層は、結合剤と、該結合剤中に分散された複数の金属酸化物粒子と、複数の相互に接続された空隙とを含み、前記高ヘーズ低屈折率層は少なくとも30のヘーズ値を有する、高ヘーズ低屈折率層と、を含む、光学物品。前記光学物品が少なくとも50のヘーズ値を有する、請求項12に記載の光学物品。前記光学物品が少なくとも90のヘーズ値を有する、請求項12に記載の光学物品。前記低ヘーズ低屈折率層又は前記高ヘーズ低屈折率層に隣接して配設された偏光板要素を更に含む、請求項12~14に記載の光学物品。前記低ヘーズ低屈折率層又は前記高ヘーズ低屈折率層を形成する前記複数の金属酸化物粒子がヒュームドシリカを含む、請求項12~15に記載の光学物品。前記低ヘーズ低屈折率層又は前記高ヘーズ低屈折率層が1~20マイクロメートルの範囲の厚さを有する、請求項12~16に記載の光学物品。前記低ヘーズ低屈折率層又は前記高ヘーズ低屈折率層が1.23以下の有効屈折率を有する、請求項12~17に記載の光学物品。前記結合剤と前記複数の金属酸化物粒子の重量比が、前記低ヘーズ低屈折率層及び前記高ヘーズ低屈折率層の両方について、1:2~1:10である、請求項12~18に記載の光学物品。前記低ヘーズ低屈折率層が10以下のヘーズ値を有し、並びに前記高ヘーズ低屈折率層が90以上のヘーズ値を有する、請求項12~19に記載の光学物品。前記光学物品が20未満の透明性を有する、請求項12~20に記載の光学物品。本開示は低屈折率拡散体層に関する。特に、本開示は、光学要素及び光学物品上に配設された低屈折率層を含む、光学物品に関する。低屈折率層は、1.3未満の有効屈折率及び少なくとも30のヘーズ値を有する。1つの例示の実施形態では、光学物品は、光学要素と、光学物品上に配設された低屈折率層と、を含む。この低屈折率層は、1.3以下の有効屈折率を有し、かつ結合剤、結合剤中に分散された複数の金属酸化物粒子と、複数の相互に接続された空隙とを含む。この低屈折率層は少なくとも30のヘーズ値を有する。別の例示の実施形態では、光学物品は、1.3以下の有効屈折率を有する低ヘーズ光学低屈折率層とこの低ヘーズ光学低屈折率層上の高ヘーズ低屈折率層と、を含む。この高ヘーズ低屈折率層は1.3以下の有効屈折率を有する。この低ヘーズ低屈折率層は、結合剤と、結合剤中に分散された複数の金属酸化物粒子と、複数の相互に接続された空隙とを含む。この低ヘーズ低屈折率層は30未満のヘーズ値を有する。この高ヘーズ低屈折率層は、結合剤と、この結合剤中に分散された複数の金属酸化物粒子と、複数の相互に接続された空隙とを含む。この高ヘーズ低屈折率層は少なくとも30のヘーズ値を有する。これらの機構及び利点、並びに様々な他の機構及び利点は、以下の発明を実施するための形態を読むことで明らかになるであろう。以下の説明において、本明細書の一部を構成し複数の特定の実施形態が例として示される一連の添付図面を参照する。本開示の範囲及び趣旨から逸脱することなく、他の実施形態が想到され、実施されうる点は理解されるはずである。したがって、以下の詳細な説明は、限定的な意味で解釈されるべきではない。他に指示がない限り、本明細書及び特許請求の範囲で使用される特徴の大きさ、量、物理特性を表わす数字は全て、どの場合においても用語約によって修飾されるものとして理解されるべきである。それ故に、そうでないことが示されない限り、前述の明細書及び添付の特許請求の範囲で示される数値パラメーターは、当業者が本明細書で開示される教示内容を用いて、目標対象とする所望の特性に応じて、変化し得る近似値である。本明細書及び添付の特許請求の範囲において使用するところの単数形a、an、及びtheは、その内容によって明らかに示されない限りは複数の指示物を有する実施形態を包含する。本明細書及び添付の特許請求の範囲において使用するところの又はなる用語は、その内容によって明らかに示されない限り、及び/又はを含む意味で一般的に用いられる。これらに限定されるものではないが、下側、上側、下、下方、上方、及び~の上などの空間的に関連した語は、本明細書において用いられる場合、ある要素の別の要素に対する空間的関係を述べるうえで説明を容易にする目的で用いられる。このような空間的に関連した語には、図に示され、本明細書に述べられる特定の向き以外に、使用又は作動中の装置の異なる向きが含まれる。例えば、図に示されるセルが反転又は裏返されるならば、その前には他の要素の下方又は下として述べられた部分は、これらの他の要素の上となるであろう。本明細書で使用されるとき、ある要素、部材若しくは層が、例えば別の要素、部材若しくは層と一致する境界面を形成する、これらの上にある、これらと接続される、結合される、若しくは接触するとして述べられる場合、その要素、部材若しくは層は、例えば、特定の要素、部材若しくは層の直接上にあるか、これらと直接接続されるか、直接結合されるか、直接接触してよく、又は介在する要素、部材若しくは層が特定の要素、部材若しくは層の上にあるか、これらと接続されるか、結合されるか、若しくは接触しうる。例えば、ある要素、部材又は層が、別の要素の直接上にある、別の要素に直接接続される、直接結合する、又は直接接触するで始まる表現で表される場合、介在する要素、部材又は層は存在しない。本開示は低屈折率拡散体層に関する。特に、本開示は、光学要素及びこの光学物品上に配設された低屈折率層を含む、光学物品に関する。本開示は、ディスプレイ用途に有用であることができる、フィルム構成の集積光学系を記述する。特に、本開示は、ヘーズがあり、及び拡散体シートとして機能することができる、低屈折率層を記述する。本開示は、ディスプレイ用途において必要とされる、多数の個別の光学要素又はフィルムを低減する。この低屈折率層は、1.3未満の有効屈折率及び少なくとも30のヘーズ値を有する。この光学物品は光学拡散性低屈折率構成体を提供する。本開示はそのように限定されるのではないが、以下に示す例の説明により本開示の様々な態様の認識が得られるであろう。本開示の拡散体コーティング、物品又は構成体の一部の実施形態は、結合剤中に分散された複数の空隙を含む、1つ以上の低屈折率層を含む。この空隙は、屈折率nv及び誘電率εvを有し、ここで、nv2=εvであり、このバインダーは屈折率nb及び誘電率εbを有し、ここで、nb2=εbである。一般に、低屈折率層と低屈折率層に入射する光又は低屈折率層中を伝播する光などの光との相互作用は、例えば、フィルム又は層の厚さ、バインダーの屈折率、空隙又は細孔の屈折率、細孔の形状及び寸法、細孔の空間分布、並びに光の波長など多数のフィルム又は層の特性に依存する。一部の実施形態では、低屈折率層上に入射する、すなわち低屈折率層内を伝搬する光は、有効誘電率εeff及び有効屈折率neffを目撃又は経験する。式中、neffは空隙屈折率nv、結合剤屈折率nb、及び空隙多孔性又は容積分率fの形で表現可能である。このような実施形態では、光が単一の又は孤立した空隙の形状及び特徴を分解することができない程、低屈折率層は充分に厚く、及び空隙は充分に小さい。このような実施形態では、少なくとも大多数の空隙、例えば空隙の少なくとも60、又は70、又は80、又は90の寸法は、約λ/5以下、又は約λ/6以下、又は約λ/8以下、又は約λ/10以下、又は約λ/20以下であり、ここにおいてλは光の波長である。一部の実施形態では、一部の空隙は、その主要な光学的効果が有効屈折率を低下させる程に充分に小さいことができ、一部の他の空隙は、有効屈折率を低減し、光を散乱させることができ、更に一部の他の空隙は、その主要な光学的効果が光を散乱させる程に充分に大きいことができる。一部の実施形態では、低屈折率層に入射する光は可視光であり、その光の波長が電磁スペクトルの可視域にあることを意味する。これらの実施形態では、可視光は、約380nm~約750nm、又は約400nm~約700nm、又は約420nm~約680nmの範囲の波長を有する。これらの実施形態では、空隙の少なくとも60、70、80、又は90など、この空隙の少なくとも大多数の空隙の寸法が、約70nm以下、約60nm以下、約50nm以下、約40nm以下、約30nm以下、約20nm以下、又は約10nm以下である場合には、この低屈折率層は、有効屈折率を有し、かつ複数の空隙を含んでいる。一部の実施形態では、低屈折率層は、低屈折率層が、空隙及び結合剤の屈折率、並びに空隙又は孔の容積分率又は多孔率で表現され得る有効屈折率を有する程に充分に厚い。このような実施形態では、低屈折率層の厚さは、約1マイクロメートル以上、又は約2マイクロメートル以上、又は1~20マイクロメートルの範囲である。開示された低屈折率層中の空隙が充分に小さく、かつ低屈折率層が充分に厚い場合には、低屈折率層は、εeff=fεv1-fεb1と表現可能な有効誘電率εeffを有する。これらの実施形態では、光学フィルム又は低屈折率層の有効屈折率neffは、neff2=fnv21-fnb22と表現可能である。細孔及び結合剤の屈折率の間の差が充分に小さい場合などの一部の実施形態では、低屈折率層の有効屈折率は次の式で近似され得る:neff=fnv1-fnb3これらの実施形態では、低屈折率層の有効屈折率は、空隙及び結合剤の屈折率の容積加重平均である。外周条件下で、この空隙は空気を含有し、したがってこの空隙に対する屈折率nvはほぼ1.00である。例えば、空隙の容積分率が約50である低屈折率層、及び屈折率が約1.5である結合剤は、約1.25の有効屈折率を有する。一部の実施形態では、低屈折率層の有効屈折率は、約1.3よりも大きくなくすなわち未満であり、又は約1.25未満、又は約1.23未満、又は約1.2未満、又は約1.15未満である。一部の実施形態では、屈折率は約1.14~約1.30である。一部の実施形態では、低屈折率層は、結合剤、複数の粒子、及び複数の相互に接続された空隙又は相互に接続された空隙の網目構造を含む。複数の相互に接続された空隙又は相互に接続された空隙の網目構造は、多数の方法で生じる可能性がある。1つの方法では、ヒュームドシリカ酸化物などの高構造化された高表面積のヒュームド金属酸化物の固有の多孔性を結合剤の混合物中で使用して、結合剤、粒子、空隙及び所望によって架橋剤又は他の補助材料を一体化した、複合構造物を形成する。粒子に対する所望の結合剤の比は、相互に接続された空隙化構造の形成に使用される方法の型式に依存する。結合剤樹脂は多孔性ヒュームドシリカ構造物の形成の必須条件ではないが、典型的には形のポリマー樹脂又は結合剤を金属酸化物網目構造に組み込んで、最終構成体の加工性、コーティング品質、接着性及び耐久性を改善することが望ましい。有用な結合剤樹脂の例は、熱硬化性、熱可塑性、及びUV硬化型ポリマーから誘導されるものである。例としては、ポリビニルアルコール、PVA、ポリビニルブチラールPVB、ポリビニルピロリドンPVP、ポリエチレンビニルアセテートコポリマーEVA、セルロースアセテートブチレートCABポリウレタンPUR、ポリメチルメタクリレートPMMA、ポリアクリレート、エポキシ、シリコーン及びフルオロポリマーが挙げられる。この結合剤は、水、エチルアセテート、アセトン、2-ブトン等の適切な溶剤に可溶とすることができるか、又は分散液又はエマルションとして使用可能である。この混合物中で有用な一部の市販の結合剤の例は、Kuraray-USA、WackerChemical、DyneonLLC、及びRohmandHaasから入手可能なものである。この結合剤はポリマー系であることができるが、これは、UV、又は熱硬化型又は架橋型の系などの重合性モノマー系としても添加可能である。このような系の例は、UV重合性アクリレート、メタクリレート、多官能性アクリレート、ウレタン-アクリレート、及びこれらの混合物である。一部の典型的な例は、1,6ヘキサンジオールジアクリレート、トリメチロールプロパントリアクリレート、ペンタエリスリトールトリアクリレートである。このような系は、NeoResNewark,DE、ArkemaPhiladelphia,PA、又はSartomerExton,PAなどの供給者から容易に入手可能である。電子線E線、ガンマ線及び紫外UV線などの化学線は、これらの系の重合を開始させるのに有用な方法であり、多数の実施形態はUV活性な系を使用する。他の有用な結合剤系は、また、カチオン重合可能であり、このような系はビニルエーテル及びエポキシドとして入手可能である。このポリマー結合剤は、また、ポリマー結合剤と化学的に結合して、架橋網目構造を形成することができる架橋剤と共に配合可能である。架橋の形成は多孔性構成体の形成又は低屈折率光学的性質の前提条件ではないが、それは、コーティングの凝集力、基材への接着性又は耐水性、又は耐熱性及び耐溶剤性の改善など他の機能性の理由でしばしば望ましい。架橋剤の具体的なタイプは使用される結合剤に依存する。PVAなどのポリマー結合剤に対する典型的な架橋剤は、ジイソシアネート、TYZOR-LA商標DuPontWilmington,DEから入手可能などのチタネート、PolyCup172HerculesWilmington,DEから入手可能などのポリエピクロロヒドリンアミド付加物、CX100Neo-ResNewark,DEから入手可能などの多官能性アジリジン及びホウ酸、ジエポキシド、ジ酸等である。このポリマー結合剤は、粒子凝集物と共に分離相を形成してもよく、又は凝集物を一緒に結合して、金属酸化物とのイオン結合、双極子結合、ファンデアワールス力、水素結合及び物理的からみ合いなどの直接共有結合形成又は分子的相互作用により、金属酸化物粒子と接続する構造物を形成する方法で、粒子凝集物の間に相互分散してもよい。代表的な粒子には、例えば、ヒュームドシリカ又はアルミナなどのヒュームド金属酸化物又は火成金属酸化物が挙げられる。一部の実施形態では、高度に分岐した又は構造化された粒子を使用してもよい。このような粒子は、結合剤マトリックス中の効率的な充填を妨げ、及び間入型空隙又は細孔を形成させる。高度に分岐した又は構造化された粒子を含む代表的な材料としては、Cabo-Sil商標ヒュームドシリカ又は例えば、商品名TS520で販売されているシリカ分散液、又はCabo-Sperse商標PG001、PG002、1020K、1015CabotCorporationから入手可能として入手可能なものなどの予備分散したヒュームドシリカ粒子が挙げられる。シリカは、アルミナよりも固有の低骨格屈折率を有するので好ましいが、ヒュームドアルニウム酸化物も低屈折率系の形成に有用な構造化された粒子である。アルミニウム酸化物の例は、例えば,商品名Carbo-Sperse商標PG003又はCabotSpec-Al商標で販売されているものなど商品名Cabo-Sperseで入手可能である。一部の実施形態では,これらの代表的なヒュームド金属酸化物の凝集物は、約8nm~約20nmの範囲の複数の一次粒子を含み、及び約80nm~300nm超の範囲の大きさの広い分布の高度に分岐した構造物を形成する。一部の実施形態では、これらの凝集物は、コーティングの単位体積中にランダムに充填して、チャンネル、トンネル、及び細孔の複雑な二連続性網目構造を有するメソ多孔性構造物を形成し、これらが網目構造中に空気を捕捉し、このようにしてコーティングの密度及び屈折率を低下させる。他の有用な多孔性材料は、クレイ、硫酸バリウム、ケイ酸アルミニウム等の天然由来の無機材料から誘導される。金属酸化物がシリカ酸化物である場合には、低屈折率層は、1.23以下の有効屈折率、及びこの金属酸化物がアルミナ酸化物である場合には1.33以下の有効屈折率を有する。ヒュームドシリカ粒子は、また、表面処理剤により処理可能である。この金属酸化物粒子の表面処理は、例えば、このポリマー結合剤中の改善された分散、変成した表面の性質、増強された粒子結合剤相互作用、及び/又は反応性をもたらすことができる。一部の実施形態では、この表面処理は、この粒子がこの結合剤中で良分散されるほど粒子を安定化して、実質的により均質な組成物を生じる。表面修飾無機粒子の組み込みを調整して、例えば、結合剤への粒子の共有結合を増強して、より高耐久性で、かつより均質のポリマー/粒子網目構造を得ることができる。好ましいタイプの処理剤は、金属酸化物表面の化学的性質によりある程度は決定される。シリカ及び他のケイ素質充填剤に対してはシランが好ましい。シランの場合には、結合剤の中への組み込みの前にシランと粒子ジイソシアネート表面とを反応させることが好ましいことがある。表面修飾剤の必要量は、例えば、粒径、粒子タイプ、修飾剤の分子量、及び/又は修飾剤のタイプなどのいくつかの要素に依存する。このジイソシアネートシラン修飾剤は、粒子とジイソシアネート結合剤との間に共有結合を形成する反応性基、例えば、カルボキシ、ジイソシアネートアルコール、ジイソシアネートイソシアネート、ジイソシアネートアクリロキシ、ジイソシアネートエポキシ、ジイソシアネートチオール又はジイソシアネートアミンなどを有することができる。逆に、このシラン修飾剤は、非反応性基、例えば、アルキル、アルコキシ、フェニル、フェニルオキシ、ポリエーテル、又はこれらの混合物を有することができる。例えば、耐汚れ性又は静電気の散逸性を改善するために、このような非反応性基がコーティングの表面を修飾してもよい。表面修飾シリカ粒子の市販されている例には、例えば、Cabo-Sil商標TS720及びTS530が挙げられる。官能性及び非官能性基の混合物を粒子の表面上で組み込んで、これらの所望の特徴の組み合わせを得ることがときには望ましいことがある。本開示の組成物での使用に好適な表面処理剤の代表的な実施形態としては、例えば、N-3-トリエトキシシリルプロピルメトキシエトキシエトキシエチルカーバメート、N-3-トリエトキシシリルプロピルメトキシエトキシエトキシエチルカーバメート、3-メタクリロイルオキシプロピルトリメトキシシラン、3-アクリロキシプロピルトリメトキシシラン、3-メタクリロイルオキシプロピルトリエトキシシラン、3-メタクリロイルオキシプロピルメチルジメトキシシラン、3-アクリロイルオキシプロピルメチルジメトキシシラン、3-メタクリロイルオキシプロピルジメチルエトキシシラン、3-メタクリロイルオキシプロピルジメチルエトキシシラン、ビニルジメチルエトキシシラン、フェニルトリメトキシシラン、n-オクチルトリメトキシシラン、ドデシルトリメトキシシラン、オクタデシルトリメトキシシラン、プロピルトリメトキシシラン、ヘキシルトリメトキシシラン、ビニルメチルジアセトキシシラン、ビニルメチルジエトキシシラン、ビニルトリアセトキシシラン、ビニルトリエトキシシラン、ビニルトリイソプロポキシシラン、ビニルトリメトキシシラン、ビニルトリフェノキシシラン、ビニルトリ-t-ブトキシシラン、ビニルトリス-イソブトキシシラン、ビニルトリイソプロペノキシシラン、ビニルトリス2-メトキシエトキシシラン、スチリルエチルトリメトキシシラン、メルカプトプロピルトリメトキシシラン、3-グリシドキシプロピルトリメトキシシラン、アクリル酸、メタクリル酸、オレイン酸、ステアリン酸、ドデカン酸、2-[2-2-メトキシエトキシエトキシ]酢酸MEEAA、β-カルボキシエチルアクリレートBCEA、2-2-メトキシエトキシ酢酸、メトキシフェニル酢酸、及びこれらの組み合わせが挙げられる。粒子容積濃度PVC及び臨界粒子容積濃度CPVCを使用して、コーティングの作製で使用される粒子結合剤系の多孔性を特性化することができる。用語PVC及びCPVCは、塗料及び顔料の文献においてよく定義された用語であり、頻繁に参照される物品、及び例えばPaintFlowandPigmentDispersionPatton,T.C.,2ndEdition,J.WileyIntersceince,1978,Chapter5,p.126及びModelingClusterVoidsandPigmentDistributiontoPredictPropertiesandCPVCinCoatings.Part1:DryCoatingAnalysis並びにSudduth,R.D;PigmentandResinTechnology,2008376.p.375などの技術的なテキストで更に定義されている。粒子の容積濃度がCPVCよりも大きい場合、コーティングの粒子及び間入型領域の間の全ての間隙を充填するのに充分な結合剤が存在しないので、このコーティングは多孔性である。次いで、このコーティングは、結合剤、粒子、及び空隙の混合物となる。このことが起こる容積濃度は、粒子の大きさ及び粒子構造、濡れ及び/又は形状に関連する。CPVC以上の容積濃度を有する配合物は、空気により置換される、樹脂の容積欠陥を混合物中で有する。CPVC、PVC及び多孔性の関係は:である。所望の低屈折率の性質を提供する材料は、粒子結合剤混合物から誘導される高構造化されたサブミクロン細孔を有し、そのCPVC以上で配合される。一部の実施形態では、光学物品は、約60よりも大きくない又は未満である、又は約50未満、又は約40未満であるCPVC値を有する。上述のように、高度に分岐した又は構造化された粒子は、結合剤マトリックス中の効率的な充填を妨げ、間入型空隙又は細孔を形成させる。対照的に、所望のCPVCを割る材料組み合わせは、充分に多孔性でない。BET法は、200nm未満の直径、100nm未満の直径、又は更には10nm未満の直径の細孔を分析するために、CPVC、したがって低屈折率材料の多孔性の決定に役立つことがある。本明細書で使用されるとき、用語BET法は、Braunauer、Emmett、及びTellerの表面積分析S.Brunauer,P.H.EmmettandE.Teller,J.Am.Chem.Soc.,1938,60,309を参照のことを指す。BET法は、固体物質の細孔の大きさ、表面積、及びパーセント多孔性の定量に使用される、周知の科学的に認証された方法である。BET理論は、固体表面上での気体分子の物理的吸着に関するものであり、固体表面の表面積及び多孔性についての物理的情報を取得するための根拠としての役割をする。BETデータは、多孔性構造を形成するための最低限の要件に合致する材料の特性化を支援することができる。PVC/CPVCの関係により記述される粒子の容積濃度は、粒子の重量濃度にも関連する。それゆえ、CPVC以上である粒子の重量範囲を確立することが可能である。重量比又は重量パーセントの使用は、所望のCPVC値の混合物を配合するための1つの方法である。本開示の光学的構成体用には、1:1~1:10の結合剤:粒子の重量比が望ましい。1:1の重量比は約50wt粒子と等価であり、1:8は約89wt粒子と等価である。代表的な結合剤と金属酸化物粒子の比は、1:2未満33未満の結合剤、1:3未満、1:4未満、1:5未満、1:6未満、1:7未満、1:8未満、1:9未満、及び1:10未満約8~10の結合剤である。結合剤の上限は所望の屈折率により決められることもある。結合剤の下限は、所望の物理的性質、例えば、加工性又は最終的な耐久性により決められることもある。このように、結合剤:粒子比は、所望の最終使用及び所望の光学物品の性質に依存して変わる。一般に、低屈折率層は、用途において所望であってもよい任意の多孔性、細孔大きさ分布、又は空隙容積分率を有することができる。一部の実施形態では、低屈折率層中の複数の空隙の容積分率は、約20以上、又は約30以上、又は約40以上、又は約50以上、又は約60以上、又は約70以上、又は約80以上である。一部の実施形態では、低屈折率層が、高い光学ヘーズ及び/又は拡散反射を有しても、低屈折率層の一部は、一部の低屈折率の性質を表すことができる。例えば、このような実施形態では、低屈折率層の一部は、結合剤の屈折率nbよりも小さい屈折率に相当する角度での光学利得を支持することができる。一部の実施形態では、粒子の一部が反応性基を有し、他の粒子は反応性基を有さない。例えば、一部の実施形態では、約10の粒子が反応性基を有し、約90の粒子が反応性基を有さず、又は約15の粒子が反応性基を有し、約85の粒子が反応性基を有さず、又は約20の粒子が反応性基を有し、約80の粒子が反応性基を有さず、又は約25の粒子が反応性基を有し、約75の粒子が反応性基を有さず、又は約30の粒子が反応性基を有し、約60の粒子が反応性基を有さず、又は約35の粒子が反応性基を有し、約65の粒子が反応性基を有さず、又は約40の粒子が反応性基を有し、約60の粒子が反応性基を有さず、又は約45の粒子が反応性基を有し、約55の粒子が反応性基を有さず、又は約50の粒子が反応性基を有し、約50の粒子が反応性基を有さない。一部の実施形態では、一部の粒子は、同一粒子上の反応性基及び非反応性基の両方によって官能基化されてもよい。粒子の集合は、大きさ、反応性基及び非反応性基を有する粒子、及び異なるタイプの粒子、例えば、アクリル、ポリカーボネート、ポリスチレン、シリコーン等などのポリマー粒子を含む有機粒子、又は例えば、シリカ及び酸化ジルコニウムなどのガラス若しくはセラミックスなどの無機粒子の混合物を含んでもよい。一部の実施形態では、低屈折率層又は材料は、約30超であるBET法により測定して約50m2/gの表面積に対応するBET多孔性、約50超であるBET法により測定して約65~70m2/gの表面積に対応する多孔性、約60超であるBET法により測定して約80~90m2/gの表面積に対応する多孔性、及び最も好ましくは約65~約80の間のBET法により測定して約100m2/gの若干高い表面積に対応する多孔性を有する。一部の実施形態では、低屈折率層中の複数の相互に接続された空隙の容積分率は、約20以上すなわち約20超である、又は約30超、又は約40超、又は約50超、又は約60超、又は約70超、又は約90超である。一般に、表面積が大きい程、パーセント多孔性は大きく、したがって屈折率は低いということを示すことができるが、これらのパラメーターの間の関係は複雑である。本開示で示す値は単なる手引きの目的のためであり、これらの性質の間の限定的な相関を例示するようには意図されていない。BET表面積及びパーセント多孔性値は、低屈折率及びコーティングの凝集力などの他の臨界的な性能をバランスさせる必要性により決められる。本開示の光学構成体は任意の所望の光学ヘーズを有することができる。一部の実施形態では、低屈折率層は、少なくとも約20又は約20超である、又は約30超、又は約40超、又は約50超、又は約60超、又は約70超、又は約80超、又は約90超、又は約95超である光学ヘーズを有する。一部の実施形態では、低屈折率層は低光学ヘーズを有する。低屈折率層低光学ヘーズ層は、本明細書に記載の光学構成体に追加の層であることができる。例えば、一部の実施形態では、低ヘーズの低屈折率層の光学ヘーズは、約20未満、約7未満、約5未満、約3未満、約2未満、約1.5未満、又は約1未満である。本開示の光学構成体は任意の所望の光学透明性を有することができる。一部の実施形態では、低屈折率層は、約25未満、又は約20未満、又は約15未満、又は約10未満である光学透明性を有する。一部の実施形態では、光学構成体の各2つの隣接層の隣接する主表面の一部は、互いに物理的に接触している。例えば、光学構成体の各隣接層の隣接する主表面の一部は、互いに物理的に接触している。例えば、2つの隣り合う主表面の少なくとも30、又は少なくとも40、又は少なくとも50、又は少なくとも60、又は少なくとも70、又は少なくとも80、又は少なくとも90、又は少なくとも95は、互いに物理的に接触する。一部の実施形態では、光学構成体中の2つの各隣接層の隣接する主表面互いに面するか、あるいは互いに隣接する主表面の一部は、互いに物理的に接触する。例えば、一部の実施形態では、図中にははっきりと示していないが、低屈折率層と光学要素との間に配設された1つ以上の追加の層が存在してもよい。このような実施形態では、光学構成体中の各2つの隣接層の隣接する主表面の実質的な部分は、互いに物理的に接触する。このような実施形態では、光学構成体中の各2つの隣接層の隣接する主表面の少なくとも30、又は少なくとも40、又は少なくとも50、又は少なくとも60、又は少なくとも70、又は少なくとも80、又は少なくとも90、又は少なくとも95は、互いに物理的に接触する。本明細書に記載の実施形態の作製に有用な、当業界で公知の多数のコーティング技術が存在する。より汎用の技術は、ナイフバー、スロットダイ、スライド、カーテン、ロール、及びグラビアコーティング技術などの周知のロールツーロールの自動化法であるが、これらに限定されない。インクジェット、スクリーン、オフセット印刷、ディップ及びスプレーコーティング技術などの非連続的な方法を用いて、これらの溶液を被覆することも可能である。低屈折率の性質の取得には厳密なコーティング技術は重要でないが、一部の技術によって、多層を基材上に同時に被覆することが可能となり、これはコーティング法の経済性を改善することができる。所望する最終用途がどの技術が好ましいかを決める。図1は例示の光学物品10の概略側面図である。光学物品10は、光学要素20及び光学要素20の表面22上に配設された低屈折率層30を含む。低屈折率層30は上述したものであり、1.3以下の有効屈折率を有する。低屈折率層30は、結合剤、結合剤中に分散された複数の金属酸化物粒子、及び複数の相互に接続された空隙を含み、少なくとも30のヘーズ値を有する。この光学物品10は、上述のように、独自の光学的性質の組、すなわち、低屈折率及び高ヘーズをもたらす。一部の実施形態では、光学物品10は、少なくとも50、又は少なくとも90のヘーズ値及び20未満の透明性値を有する低屈折率層30例えば、1.3以下又は1.23以下の有効屈折率を含む。低屈折率層30は任意の有用な厚さを有することができる。多数の実施形態では、低屈折率層30は1~20マイクロメートルの範囲の厚さを有する。図2は、低屈折率層30、40が光学要素20上に堆積されている別の例示の光学物品50の概略側面図である。図3は、光学要素20が低屈折率層30、40を分離する、別の例示の光学物品60の概略側面図である。光学物品50、60は、低ヘーズ光学低屈折率層40上に1.3以下の有効屈折率及び高ヘーズ低屈折率層30を有する、低ヘーズ光学低屈折率層40を含む。一部の実施形態では、低ヘーズ光学低屈折率層40は高ヘーズ低屈折率層30に類似し、30又はそれよりも大きいヘーズ値を有する。高ヘーズ低屈折率層30は1.3以下の有効屈折率を有する。低屈折率層40は、結合剤、結合剤中に分散された複数の金属酸化物粒子、及び複数の相互に接続された空隙を含む。低ヘーズ低屈折率層40は30未満のヘーズ値を有する。高ヘーズ低屈折率層30は、結合剤、結合剤中に分散された複数の金属酸化物粒子、及び複数の相互に接続された空隙を含む。高ヘーズ低屈折率層30は少なくとも30のヘーズ値を有する。一部の実施形態では、光学物品50、60は、少なくとも50、又は少なくとも90のヘーズ値及び20未満の透明性値を有する。高ヘーズ低屈折率層30及び低ヘーズ光学低屈折率層40は、それぞれ1.3以下又は1.23以下の有効屈折率を有する。高ヘーズ低屈折率層30及び低ヘーズ光学低屈折率層40は任意の有用な厚さを有することができる。多数の実施形態では、高ヘーズ低屈折率層30及び/又は低ヘーズ光学低屈折率層40は、1~20マイクロメートルの範囲の厚さを有する。一部の実施形態では、高ヘーズ低屈折率層30は、90又はそれよりも大きいヘーズ値を有することができ、低ヘーズ光学低屈折率層40は10以下のヘーズ値を有することができる。光学要素20は任意の有用な光学要素を有することができる。多数の実施形態では、光学要素20は、偏光フィルム、拡散フィルム、部分反射性フィルム、位相差フィルム、ライトガイド又は液晶ディスプレイパネルである。一部の実施形態では、光学要素20は可視光に透明な又は透過性の基材である。光学要素20は高ヘーズ低屈折率層30に隣接して図示されているが、一部の実施形態では、光学要素20は高ヘーズ低屈折率層30を低ヘーズ光学低屈折率層40から分離し、又は光学要素20は低ヘーズ低屈折率層40に隣接する。一部の実施形態では、光学要素20は吸収型偏光板又は反射型偏光板であることができる。反射型偏光板としては、例えば、ファイバー、多層、コレステリック、及びワイヤグリッド反射型偏光板が挙げられる。多層反射型偏光板には、3MCompanySt.Paul,MNから市販されている、輝度増強フィルムBEF及びデュアル輝度増強フィルムDBEFが挙げられる。一部の実施形態では,光学要素20は、光再帰性フィルムであり、回折性及び/又は屈折性であることができる。一部の実施形態では、光学要素20は、グラフィックフィルム、三酢酸セルロース、又は光学用接着剤であることができる。手塗りによる例:コーティング溶液CE-1A、CE-1B及CE-1Cの作製ポリビニルアルコールPVAとヒュームドシリカ酸化物Cab-O-Sperse商標PG022CabotCorp.,BillericaMAから入手可能との混合物を用いて、比較例コーティング溶液CE-1A,CE-1B及びCE-1Cを作製した。Cab-O-Sperse商標PG022は、M5シリカ系Cab-O-Sil商標の酸安定化された表面装飾シリカ分散液である。PVA樹脂のPoval商標PVA235は、入手可能な88加水分解ポリビニルアルコールKuraray-USAHouston,TXから入手可能である。典型的な手順では、100gのCab-O-Sperse商標PG022分散20wt固体を空気駆動式実験室ミキサー及び加熱マントルを備えた400mLプラスチックビーカーに添加した。シリカ分散液を静かに撹拌し、45~50°Cまで温めた。分散液がこの温度範囲で平衡となったならば、予め温められた14gの5wtホウ酸水溶液AldrichChemicalCompanyMilwaukee,WIから入手可能、0.7gのホウ酸又は0.035gのホウ酸/gシリカに相当をシリカ分散液に添加し、約30分間混合した。この時間の後、2gの低起泡性界面活性剤水中の10wtTergitol商標Min-Foam1Xをシリカホウ酸混合物に添加し、続いて3.36gのポリビニルアルコールPVAを添加した。Tergitol商標は、DowChemicalsMidland,MIから入手可能な非イオン性界面活性剤である。PVAを46.3gの7.2wt水溶液として添加した。PVAの添加時、この混合物は極めて粘稠となり、追加の87gの脱イオンDI水を添加して、粘度を低下させ、適切な混合を確保した。この混合物を温和な条件下で更に20分間撹拌した。次いで、このコーティング溶液を1L一口丸底フラスコに移し、40°C及び600mmHg80.0kPa真空でロータリーエバポレーターシステムBuchiGmbHFlawil,SwitzerlandからRotovap商標として入手可能でこの混合物を脱ガスした。この混合物を脱ガスした後、固体をチェックし、混合物が10.2の固体を含有することを認めた。最終の混合物は、乾燥重量基準で1部PVA樹脂:6部シリカ1:6PVA-Si比、14.3重量PVAからなるものであった。このコーティング混合物をCE-1Aとして使用した。樹脂:シリカ比がそれぞれ1:420wtPVA及び1:325wtPVAに調整されたことを除いて類似の方法で、比較例コーティング溶液CE-1B及びCE-1Cを作製した。コーティング溶液1A、1B及び1Cの作製PVA-235及びヒュームドシリカ酸化物分散液Cab-O-Sperse商標PG002CabotCorpから入手可能の混合物からコーティング溶液1Aを作製した。これは、MH-5シリカの非表面修飾のアルカリ安定化分散液である。典型的な方法では、138.8gの7.2wtPVA235溶液を800mLプラスチックビーカーに装填し乾燥重量基準で10.0gのPVA235、続いて2.0gの10wtTergitolMin-Foam1X及び1mLの濃NH4OH溶液を添加した。これらの成分を撹拌棒により充分に混合した。これら成分を完全に混合した後、300gのCab-O-Sperse商標PG002水中20wtを添加し、続いて260gのDI水を添加した。これらの成分を充分に混合し、及び1L一口丸底フラスコに移し、Rotovapで40°C及び600mmHg80.0kPa真空でこの混合物を脱ガスした。最終の固体を10wtに調整した。最終の混合物は、乾燥重量基準で1部PVA樹脂:6部シリカ1:6PVA-Si比、14.3重量PVAからなるものであった。樹脂:シリカ比をそれぞれ1:420wtPVA及び1:325wtPVAに調整したことを除いて類似の方法で,コーティング溶液1B及び1Cを作製した。重量パーセント固体を同様に約10に調整した。コーティング溶液2A、2B及び2Cの作製使用された分散液がCab-O-Sperse商標1015ACabotCorpから入手可能であることを除いてコーティング溶液1A、1B及び1Cに類似の方法で、コーティング溶液2A、2B及び2Cを作製した。コーティング溶液3A、3B及び3Cの作製使用された分散液がCab-O-Sperse商標1020KCabotCorpから入手可能であることを除いてコーティング溶液2A、2B及び2Cに類似の方法で、コーティング溶液3A、3B及び3Cを作製した。これは、分散液がアルカリ性であり、かつカリウムにより安定化されていることを除いて、1015Aと同一の粒子凝集物である。最終の標的コーティング固体は全ての場合10wtであった。コーティング溶液4A及び4Bの作製最初に、50A174及び50イソオクチルトリメトキシシランにより表面修飾したシリカ粒子を次の通り作製した。撹拌棒、撹拌板、コンデンサー、加熱マントル及び熱電対/温度コントローラーを備えた1000mLの三口フラスコに400gのCab-O-SpersePG002CabotCorpBoston,MAから入手可能ヒュームドシリカの20wt固体の分散液を装填した。この分散液に50gのイソプロパノールを混合しながら添加した。次に、6.15gの3-メタクリロキシプロピルトリメトキシシランA-174,AlfaAesarWardHill,MAからストックA17714として入手可能、5.80gのイソオクチルトリメトキシシランGelest,Inc.Morrisville,PAからストックSII6458.0として入手可能及び50gのイソプロパノールの予備混合物を混合しながら添加した。この予備混合物ビーカーを合計で50gとなるアリコートのイソプロパノールによりすすいだ。すすいだイソプロパノールをバッチに加えた。得られた混合物は、ヘーズのある、半透明な分散体であった。このバッチを50°Cに加熱し、ほぼ30分間保持した。50°Cで30分後、この混合物は均質で、不透明な白色分散液であった。この時点で、250gのイソプロパノールをこのバッチに添加した。このバッチを還流~80°Cまで加熱し、混合しながら保持した。ほぼ30分後、このバッチは極めて粘稠となった。追加の200gのイソプロパノールを添加した。このバッチはずっと低粘性となった。このバッチを還流で合計6時間保持した。還流で6時間後、このバッチを混合しながら室温まで冷却した。この時点で、このバッチは濃いオフホワイトのスラリーであり、若干の乾燥した固体が反応フラスコの壁に付着していた。得られた反応混合物を代替の真空蒸溜及び1200gの1-メトキシ-2-プロパノールの添加により1-メトキシ-2-プロパノールに溶剤交換した。真空蒸留によって、バッチを更に濃縮した。最終的な混合物は、15.4重量固形分の高粘度の半透明の分散物であった。上述の表面修飾PG002シリカ及びSartomerUSAExton,PAから入手可能なUV硬化型ウレタンアクリレートオリゴマーCN9013を使用して、コーティング溶液4Aを1~6のシリカ対樹脂重量比で作製した。適切な大きさの混合容器中で50gの修飾PG00215.4固体、7.7g固体を1.28gのCN9013と混合した。0.18gの光開始剤Irgacure184CibaSpecialtyChemicalsTerrytown,NYから入手可能を添加し、最終混合物を追加の12.5gの2-ブタノンにより希釈して、14.4固体の最終コーティング溶液を得た。1:3の樹脂:シリカ比であることを除いて類似の方法でコーティング溶液4Bを作製した。コーティング溶液5の作製最初に、A-174修飾Cab-O-Sperse商標1020K系の表面修飾ヒュームドシリカ粒子を次の通り作製した。撹拌棒、撹拌板、コンデンサー、加熱マントル及び熱電対/温度コントローラーを備えた3000mLの三口フラスコに1000gのCab-O-Sperse1020KCabotCorpから入手可能なヒュームドシリカの20wt固体の分散液を装填した。この分散液に1400gの1-メトキシ-2-プロパノールを撹拌しながら添加した。次に、30.75gの973-メタクリロキシプロピルトリメトキシシランA-174,AlfaAesarWardHill,MAから入手可能を100gのポリビーカーに添加した。この3-メタクリロキシプロピルトリメトキシシランを撹拌しながらこのバッチに添加した。3-メタクリロキシプロピルトリメトキシシランを入れたビーカーを合計で100gとなる1-メトキシ-2-プロパノールのアリコートによりすすいだ。すすいだ1-メトキシ-2-プロパノールをバッチに加えた。この時点でバッチは不透明な白色の粘稠な分散液であった。バッチを80°Cに加熱し、約16時間保持した。得られた混合物は粘稠で、不透明な白色スラリーであった。バッチを室温まで冷却した。真空蒸留と900gの1-メトキシ-2-プロパノールの添加を交互に行うことによって、水をバッチから除去した。このバッチを真空蒸溜により濃縮して、31.1wt固体の極めて粘稠な、不透明な分散液を得た。最初に3.0gのCN9893SartomerExton,PAから入手可能を7gのエチルアセテート中超音波処理下で溶解することにより、コーティング溶液5を作製し、次いで、上記で作製した38.6gのA-174修飾Cab-O-Sperse商標1020K、及び0.23gのIrgacure184を一緒に混合して、重量で1:4の樹脂:シリカ比の均質なコーティング溶液を形成した。分散液がCab-O-Sperse商標ヒュームドAl2O3であることを除いて、コーティング溶液3A、3B及び3Cに類似の方法でコーティング溶液6A、6B及び6Cを作製した。コーティング溶液6AをPVA-Al比を1-6で作製し、及びコーティング溶液6B及び6CをPVA-Aをそれぞれ1~4及び1~8で作製した。最終標的のコーティング固体は、全ての場合、10wtであった。表1は、上述のコーティング溶液に対するコーティング成分を要約する。手塗り用のコーティング方法:コーティング方法:全てのコーティングを、50マイクロメートル2mil689プライマー処理したPETフィルムDupont-TeijinFilmsUSA,Chester,VAから入手可能を用いて作製した。低屈折率コーティング溶液をプライマー処理したポリエステルフィルム上に被覆することにより、良好な光学品質の実験室規模の小さい手塗りのコーティングを作製した。ElcometerIncRochesterHills,MIから入手可能な、14×11in35.6cm×27.9cmの水平な真空テーブルモデル4900を使用することにより、フィルムを平坦に保持した。RDSpecialtiesWebster,NYから入手可能な巻線コーティングロッドマイヤーロッド又はElcometerIncRochesterHills,MIから入手可能なナイフバーを使用して、コーティング溶液をPET上で均等に拡げた。典型的な手順では、白色紙の標準シート8.5×11in21.6×27.9cmを真空テーブルと光学フィルムとの間に置いて、真空テーブルに関連するコーティング欠陥を防止した。脱ガスした溶液を使用して、空気泡及び表面クラックなどの光学欠陥を回避して、全てのコーティングを作製した。コーティング溶液の5~8mLの試料を、フィルムの頂部近くに置き、及び45又は30マイヤーロッドを用いて、コーティングを作製し、それぞれ114又は76.2μm4.5又は3.0milの公称湿潤時厚さのコーティングを得た。ナイフバーコーターを使用する場合には、50.8~101.6μm2~4milのナイフバー間隙によってそれぞれ25.4及び50.8μm1~2milの公称湿潤時厚さのコーティングを得た。湿ったコーティングを室温で約2~3分間風乾し、次いで平らなガラス板に注意深く移し、及び50°Cで強制空気オーブン中に入れて、完全に乾燥した。コーティングを適切な大きさのアルミニウムパンにより被覆して、オーブン中の空気の動きによるフィルム上の乾燥パターンを低減した。試料4A、4B及び5に基づく被覆物品に対してはこの方法を改変した。コーティングの後、試料4A及び4B試料を室温で短く乾燥し、続いて100°Cで2分間完全に乾燥した。次いで、乾燥N2により掃気した500WFusionSystemsLightHammerUVチャンバーを用いて、このコーティングを20fpm6.1m/分のライン速度で硬化した。コーティングをHバルブの高強度照射に暴露した。上記で作製したコーティング溶液5を、RDSpecialtiesWebster,NYから入手可能な26巻線型ロッドを用いて、商品名Melinex617でDuPontから入手されるプライマー処理した2マイクロメートルPETフィルム上に被覆した。得られた膜をオーブン内で85°Cで2分間乾燥させ、次いで、100のランプ電力、30フィート/分9.14m/分のライン速度で、窒素雰囲気下にて動作する、H電球を装備したFusionUV-SystemsInc.Light-Hammer6UVGaithersburg,Marylandプロセッサを用いて硬化させた。表2は手塗りフィルムの実測した性質を示す。これらには、BET表面積、粒子容積濃度PVC、細孔分率、屈折率RI、透過率T、ヘーズH及び透明性Cが挙げられる。Brunauer-Emmett-TellerBET法を用いて、表面積値を次の通り求めた。前述のロータリーエバポレーターを用いて、ほぼ120gの対応するコーティング溶液を乾燥することにより、試料を作製した。試料をほぼ120~150rpmで45~55°Cの間まで加熱して、成分の良混合状態を確保した。本質的に全ての水>90を、この方法によりかつコーティング混合物がコンシステンシーとしてほぼ粉末様になるまで除去した。この時点で、試料をロータリーエバポレーターから取り出し、箔シート付きの200mL乾燥用皿カバーに移し、75~90°Cで少なくとも更に24時間完全に乾燥した。標準の実験室乳鉢を用いて、自由流動性の粉末を形成するように、完全に乾燥した混合物を更に粉末化した。次いで、乾燥した混合物をBET分析にかけた。MicromeriticsAccupyc1340ヘリウム気体ピクノメーターMicromeriticsInstrumentCorpNorcross,GAから入手可能中で10ccカップを使用して、BETデータの測定に必要とされる密度値を測定した。10-5~1.0から及び0.05に戻る分圧の75点分析を用いて、表面積、細孔容積及び細孔直径を取得した。QuantachromeAutosorb-1アナライザーGiangarloScientificInc.Pittsburgh,PAから入手可能で6mmステムラージバルブ試料セルを用いて、結果を得た。試料を窒素気体パージ下80°Cで少なくとも2時間乾燥した。非線形密度場理論の方法NLDFT法を用いて、表面積及び多孔性をこの装置から直接に取得した。それぞれ2.2g/mL及び1.26g/mLのシリカ及びポリビニルアルコールに対する骨格密度値を用いて、粒子容積濃度PVCを計算した。MetriconCorpPennington,NJから入手可能なMetricon2010Mプリズムカップラーを用いるプリズム結合法の使用により屈折率RI値を求めた。RInを633nmで求めた。TM偏光状態の屈折率を被覆フィルムのPET面から測定することにより、高ヘーズコーティングの屈折率の最善の精密決定を行った。この方法で、プリズム及びコーティングのPET面を結合し、RI測定をn=1.55~1.05の間で走査した。この方法は、結果として2つの臨界角の遷移の検出を生じる;一方はn=~1.495でPET-プリズム界面と付随するものであり、もう一方はPET-低屈折率コーティング界面と付随するものである。Metricon生データを解析して、この第2の臨界角の変曲点の上下の領域の200点の平滑化解析プログラムを使用することにより、この第2の遷移の臨界角を求めた。2つの直線領域を平滑化されたデータから求めた。これらの2つの線の交点は、曲線の変曲点、したがって低屈折率コーティングのRIに対応するものであった。BYK-GardnerHazeGardPlusBYK-GardnerUSAColumbia,MDから入手可能を用いて、透過率、ヘーズ及び透明性値を求めた。報告値は、被覆フィルムの異なる領域から得られる少なくとも3測定値の平均を表す。透明性値計算は、T1が1.6~2度の間の法線方向からはずれた透過光であり、及びT2が法線方向から0~及び0.7度の間にある透過光である、比T2-T1/T1T2を使用する。aBET測定をシリカモノマー混合物には行わなかった。b2.6mil26マイヤーロッドの湿潤コーティング重量で被覆。表2中のデータは、異なる材料組み合わせ及び配合物比を使用して、広範囲のヘーズ及び透明性値の低屈折率コーティングを作製することにより、広範囲の低屈折率コーティングを得ることができるということを示す。手塗りフィルムの光学利得キャラクタリゼーション:有効透過率ETを測定することにより、これらのコーティングの光学利得を求めた。この方法は、どれだけ多くの光が視認者方向に進むかを表示し、したがって像がどれだけの輝度で視認可能であるかを表示する。表3中のデータは、被覆物品を偏光板に接着した場合、コーティング3A、3B及び3Cが140超の利得を有するということを示す。非被覆コントロールは100利得を有するように設計される。表3中のデータは、高ヘーズ低屈折率コーティングがコーティング単一層のの低屈折率の性状により高い正規化有効透過率ET及び利得を呈するということを示す。自動化コーティングによる例:自動化コーティング用のコーティング方法:ロール式ナイフコーティングを用いて、自動化方法により作製されるコーティングを作製した。このナイフは41.9cm16.5inであり、コーティング溶液をペリスタポンプによりコーティングリザーバに供給した。全てのコーティング溶液を脱ガスし、インライン20マイクロメートルのAlpha商標ポリプロピレンマイクロファイバーカプセルフィルターMeisnerFiltrationProductsCamarillo,CAから入手可能に通した。ホウ酸/PG022コーティング溶液系のコーティング溶液CE-1には、ナイフ、バックアップロール、及びコーティング溶液を全て38~42°C100.4~107.6°Fまで加熱して、溶液ゲル化を防止した。1020K、PG002及び1025A系のコーティング溶液を室温22°C72°Fで満足に被覆することができる。ナイフコーティング間隙は、所望のコーティング厚さに依存して、50~125マイクロメートルの範囲であった。全てのコーティングを、50マイクロメートルプライマー処理したPETフィルムDuPont-Teijin689フィルム上に4.57m/分15fpmで塗布した。フィルムを、第1の域を46.1°C115°Fに設定し、第2の域を79.4°C175°Fに設定した二域対流オーブン中で乾燥した。光学フィルム構成体例A及びBに使用されるコーティングの作製:溶液組成物3Bと本質的に同一の低屈折率コーティング表2、3B、1-4PVA-Si,w/1020kヒュームドSiを、大規模な自動化機械コーティング用に作製した。ナイフコーターを用いてこれらのより広いコーティングをPETフィルム上に作製した。このコーティング溶液をスロットフィードナイフ設計で連続的な計量システムにより送達した。このコーティング溶液を30マイクロメートルのマイスナーフィルターシステムにより室温で濾過した。133マイクロメートル5.25milのバー間隙を用いて、45.7cm18inのコーティング幅。10wt溶液を4.57m/分15fpmの速度で被覆して、16μm0.63milの乾燥したコーティング厚さを製造した。RIを1.184と求め、透過率、ヘーズ及び透明性値をそれぞれ50、100及び16と求めた。比較用の光学フィルム構成体例C及びDに使用されるコーティングの作製:これらの比較例を例A及びBに類似の方法で作製した。低屈折率層CE-1を初期の低ヘーズ低屈折率コーティングとしてPET上で使用した。この被覆フィルムは、非低屈折率拡散体を被覆して二層構成体CE-2を作製する基材となった。例A及びBに対して記述されたのと同一のコーティング装置を用いて、CE-2で使用される低ヘーズ非低屈折率層を作製した。89マイクロメートル3.5milバー間隙を用いて、10wtコーティング溶液CE-1Aを、プライマー処理したPET上に45.7cm18inのコーティング幅で被覆した。10wt溶液ナイフバーに37~42°Cの温度でフィードし、4.57m/分15fpmの速度で被覆した。これらの条件により13マイクロメートル0.51milの乾燥コーティング厚さを得た。RIを1.171と求め、透過率、ヘーズ及び透明性値をそれぞれ93、3及び100と求めた。次いで、上記で述べたコーティングを下記に述べる拡散体層によりオーバーコートした。拡散体層コーティング溶液を、エチレンビニルアセテートコポリマー分散液WackerChemie,GmbHBurghausen,GermanyからVinnapas商標192として入手可能の混合物から作製した。EVA分散液を、SokenChemicalandEngineeringCo.LtdSayama-Shi,Saitama-Ken,JapanからKSR3Aとして入手可能である、3μm架橋ポリスチレンビーズと混合した。この成分を60wtEVA-192及び40wtKSR-3Aの重量比で混合した。典型的な混合手順では、750gのDI水及び250gのIPAを空気駆動式、高剪断の2段ペイントミキサーを備えた適切なサイズの混合容器に装填した。攪拌機を低速で設定して、340gのSokenKSR3Aビーズを装填し、均質な低粘度分散液が得られるまで撹拌した。31gの10wtTergitol商標MinFoam1X界面活性剤水中の溶液DowChemicalMidland,MIから入手可能を添加し、続いて1000gのVinnapas商標19251固体を添加した。この添加の間混合物はより粘稠となり、撹拌速度を増して、一定の撹拌速度を維持し、完全な混合を確保した。この混合物を775gのDI水及び255gのイソプロパノールにより更に希釈した。これは、25固体で3400gの最終の拡散体コーティング混合物を生じた。この混合物を、例A及びBに対して述べたのと同一のコーティング装置を使用して被覆した。しかしながら、この場合、ナイフバー間隙を25.4マイクロメートル1milに設定した。フィルムの低屈折率面のRIは1.171であった。フィルムの拡散体面に対するRIデータは、1.47~1.49近傍の極めて広い遷移を示した。透過率、ヘーズ及び透明性値は、それぞれ92、98及び4であることが判明した。拡散体側から対照光学構成体を照明するためのSchott-Fostec-DCR光源Schott-FostecLLCAuburn,NYから入手可能、及び直線偏光子側からデータを収集するためのAutronicConoscopeConostage3Autronic-MelchersGmbHKarlsruhe,Germanyから入手可能を使用して、軸方向輝度cd/m2、積分強度lm/m2、及び明るさ半減角度度を測定した。光学フィルム構成体例A:直線吸収型偏光板を3Bの基材面上に配置することにより、コントロール堆積体を作製した。試料を光学的に結合しなかった。光学的性質を測定し、表4に要約する。光学フィルム構成体例B:3Bの基材面を光学的に透明な接着剤3MCompanySt.Paul,MNからOCA8171入手可能により反射型偏光板3MCompanySt.Paul,MNからDBEF-Qとして入手可能に積層することにより、光学構成体を作製した。次に、反射偏光子層のもう一方の側を直線吸収型偏光子SanRitzCorporation東京、日本からSR5618として入手可能に積層した。積層堆積体の光学特性を特性化し、表4に要約する。光学フィルム構成体例C:直線吸収型偏光板をCE-2の基材面上に置くことにより、コントロール堆積体を作製した。試料を光学的に結合しなかった。光学的性質を測定し、表4に要約する。光学フィルム構成体例D:CE-2の基材面を光学的に透明な接着剤3MCompanySt.Paul,MNからOCA8171入手可能により反射型偏光板3MCompanySt.Paul,MNからDBEF-Qとして入手可能に積層することにより、光学構成体を作製した。次に、反射偏光子層のもう一方の側を直線吸収型偏光子SanRitzCorporationTokyo,JapanからSR5618として入手可能に積層した。積層堆積体の光学特性をキャラクタリゼーションし、表4に要約する。表4中のデータは、単一層の高ヘーズ低屈折率コーティングが、多層構成体と比較して類似の軸方向の明るさ及び集積強度を呈することができるということを示す。このように、光学拡散性の低屈折率要素の実施形態が開示される。上記の実施及び他の実施は以下の請求項の範囲内である。本開示を、開示されたもの以外の実施形態によって実施することが可能な点は当業者には認識されるであろう。開示された実施形態は、説明を目的として提示されるものであって、限定を目的として提示されるものではなく、本開示は以下の特許請求の範囲によってのみ限定されるものである。"